(57)【要約】本発明は、電池シートに接する透明層と、前記の透明層に接する第1粘着フィルム層を含む太陽電池用カプセル封入用粘着フィルムに関するものであり、前記の第1粘着フィルム層の原料の成分は、質量比が3〜25:1の樹脂と有色フィラーと、前記の樹脂と前記の有色フィラーとの全質量に対して0.1〜5%の架橋剤と、前記の樹脂と前記の有色フィラーとの全質量に対して0.1〜1%の助架橋剤と、前記の樹脂と前記の有色フィラーとの全質量に対して0.1〜1%のカップリング剤と、前述の樹脂と前記の有色フィラーとの全質量に対して0.1〜1%の光安定剤と、前記の樹脂と前記の有色フィラーとの全質量に対して0.1〜5%の光開始剤とを含む。本発明によれば、白色オーバーフローを効果的に防止できる。【特許請求の範囲】
【請求項１】
電池シートに接する透明層と、前記の透明層に接する第1粘着フィルム層を含み、
前記の第1粘着フィルム層の原料の成分は、質量比が3〜25:1の樹脂と有色フィラーと、前記の樹脂と前記の有色フィラーとの全質量に対して0.1〜5%の架橋剤と、前記の樹脂と
前記の有色フィラーとの全質量に対して0.1〜1%の助架橋剤と、前記の樹脂と前記の有色
フィラーとの全質量に対して0.1〜1%のカップリング剤と、前述の樹脂と前記の有色フィ
ラーとの全質量に対して0.1〜1%の光安定剤と、前記の樹脂と前記の有色フィラーとの全
質量に対して0.1〜5%の光開始剤とを含み、
前記の光開始剤は、可視光により架橋反応を誘発可能なものであるチタノセン系光開始剤、チオアクリドン/ヨードニウム塩系、有機過酸化物系、ホウ酸塩/染料系、ヘキサアリールビスイミダゾール/染料系、クマリンケトン系/染料系、ベンジルケタール系光開始剤、アセトフェノン系光開始剤、アントラキノン系光開始剤及びその誘導体、安息香酸エステル系光開始剤、ビシクロジケトン系化合物の中の1種または複数種の組み合わせである
ことを特徴とする太陽電池用カプセル封入用粘着フィルム。
【請求項２】
前記の第1粘着フィルム層における前記の樹脂と前記の有色フィラーとの質量比は3〜5:1であることを特徴とする請求項1に記載の太陽電池用カプセル封入用粘着フィルム。
【請求項３】
前記の太陽電池用カプセル封入用粘着フィルムは、前記のバックシート又はガラスに接する第2粘着フィルム層をさらに含むことを特徴とする請求項1に記載の太陽電池用カプセル封入用粘着フィルム。
【請求項４】
前記の太陽電池用カプセル封入用粘着フィルムは、前記の第1粘着フィルム層と前記の
第2粘着フィルム層との間に設けられた1層又は多層の第3粘着フィルム層をさらに含むこ
とを特徴とする請求項3に記載の太陽電池用カプセル封入用粘着フィルム。
【請求項５】
前記の第2粘着フィルム層の原料は、質量比15〜25:1の樹脂と有色フィラーとを含むこ
とを特徴とする請求項3に記載の太陽電池用カプセル封入用粘着フィルム。
【請求項６】
前記の第2粘着フィルム層の原料は、前記の樹脂と前記の有色フィラーとの全質量に対
して0.1〜5%の架橋剤と、前記の樹脂と前記の有色フィラーとの全質量に対して0.1〜1%の助架橋剤と、前記の樹脂と前記の有色フィラーとの全質量に対して0.1〜1%のカップリン
グ剤と、前述の樹脂と前記の有色フィラーとの全質量に対して0.1〜1%の光安定剤とをさ
らに含むことを特徴とする請求項5に記載の太陽電池用カプセル封入用粘着フィルム。
【請求項７】
前記の透明層の厚さは、20〜60μmであることを特徴とする請求項1に記載の太陽電池用カプセル封入用粘着フィルム。
【請求項８】
前記の透明層の原料の成分は、樹脂、前記の樹脂の質量に対して0.1〜5%の架橋剤と、
前記の樹脂の質量に対して0.1〜1%の助架橋剤と、前記の樹脂の質量に対して0.1〜1%のカップリング剤と、前述の樹脂の質量に対して0.1〜1%の光安定剤とを含むことを特徴とす
る請求項1に記載の太陽電池用カプセル封入用粘着フィルム。
【請求項９】
前記の樹脂は、EVA、POE、PVBの中から選ばれる1種または複数種であることを特徴とする請求項1〜8のいずれか一項に記載の太陽電池用カプセル封入用粘着フィルム。
【請求項１０】
前記の有色フィラーは、二酸化チタン粉末、炭酸カルシウム、シリカ、酸化アルミニウム、酸化亜鉛と二酸化チタンとの混合物、カーボンブラック、クロムイエロー、酸化クロムグリーン、紺青、アルミニウム粉末、または銅粉の中から選ばれる1種または複数種で
あることを特徴とする請求項1〜8のいずれか一項に記載の太陽電池用カプセル封入用粘着フィルム。
【請求項１１】
前記の架橋剤は、t-ブチルパーオキシ-2-エチルヘキシルカーボネート、ｔ-ブチルパーオキシ-イソプロピルカーボネート、ジベンゾイルペルオキシド、ジクミルパーオキサイ
ド、2,5-ジメチル-2,5-ビス(t-ブチルパーオキシ)ヘキサン、シクロヘキサノンペルオキ
シド、t-ブチルヒドロペルオキシド、t-ブチルパーオキシベンゾエート、t-ブチルパーオキシアセテート、ジ(4-t-ブチルシクロヘキシル)パーオキシジカーボネート、t-ブチルパーオキシ-3,5,5-トリメチルヘキサノエート、トリアリルイソシアネートの中から選ばれ
る1種または複数種であることを特徴とする請求項1〜8のいずれか一項に記載の太陽電池
用カプセル封入用粘着フィルム。
【請求項１２】
前記の助架橋剤は、トリメチロールプロパントリアクリレート、2-トリメチロールプロパンテトラアクリレート、エトキシ化トリメチロールプロパントリアクリレート、エトキシ化トリメチロールプロパントリアクリレート、プロポキシ化トリメチロールプロパントリアクリレート、4-（ジメチルアミノ）安息香酸エチルの中から選ばれる1種または複数
種であることを特徴とする請求項1〜8のいずれか一項に記載の太陽電池用カプセル封入用粘着フィルム。
【請求項１３】
前記のカップリング剤は、3-メタクリロキシプロピルメチルトリメトキシシラン、3-グリシジルプロピルトリメトキシシラン、ビニルトリメトキシシラン、3-アミノプロピルトリエトキシシラン、ビニルトリメトキシシランの中から選ばれる1種又は複数種であるこ
とを特徴とする請求項1〜8のいずれか一項に記載の太陽電池用カプセル封入用粘着フィルム。
【請求項１４】
前記の光安定剤は、ビス(2,2,6,6-テトラメチル-4-ピペリジニル)セバケート、ポリコ
ハク酸(4-ヒドロキシ-2,2,6,6-テトラメチル-1-ピペリジンエタノール)エステル、ポリ-{[6-[（1,1,3,3-テトラメチルブチル)-イミノ]-1,3,5-トリアジン-2,4-ジイル] [2-（2,2,6,6-テトラメチルピペリジニル)-窒素基]- ヘキシリデン-[4-（2,2,6,6-テトラメチルピ
ペリジニル)-アミノ]｝の中から選ばれる1種又は複数種であることを特徴とする請求項1
〜8のいずれか一項に記載の太陽電池用カプセル封入用粘着フィルム。
【請求項１５】
前記チタノセン系光開始剤は、フッ素化ジフェニルチタノセン及び/又はビス（2,6-ジ
フルオロ-3-ピロールフェニル）チタノセンであリ、
前記のチオアクリドン/ヨードニウム塩系は、N-ブチルチオアクリドン、N-プロピルチ
オアクリドン、N-ベンジルチオアクリドン、N-フェニルチオアクリドン、N-メチルチオアクリドン、N-n-プロピル-4-メチルチオアクリドン、4-メチルチオアクリドン、4-メトキ
シチオアクリドン、N-n-プロピル-4-メトキシチオアクリドン、4-クロロチオアクリドン
、N-n-プロピル-4-クロロチオアクリドンの中から選ばれる1種または複数種であり、
前記の有機過酸化物系は、ペルオキシ結合の解離エネルギーが125〜210kJ/molの化合物であり、
前記のホウ酸塩/染料系が、カチオン染料とテトラヒドロキシホウ素のアルカリ金属塩
によって形成されたイオン錯体と、カチオン染料とトリアリール-アルキルホウ素のアル
カリ金属塩によって形成されたイオン錯体と、カチオン染料とジアリール-ジアルキルホ
ウ素のアルカリ金属塩によって形成されたイオン錯体の中から選ばれる1種または複数種
であり、
前記ベンジルケタール系光開始剤は、ベンジルジメチルケタールであり、
前記アセトフェノン系光開始剤は、アセトフェノン、2,2-ジメトキシ-2-フェニルアセ
トフェノン、2,2-ジエトキシ-2-フェニルアセトフェノン、1,1-ジクロロアセトフェノン
、1-ヒドロキシアセトフェノン、1-ヒドロキシシクロヘキシルフェニルケトン、2-ヒドロ
キシ-2-メチル-1-フェニルプロパン-1-オン、1-(4-イソプロピルフェニル)-2-ヒドロキシ-2-メチルプロパン-1-オン、1-[4-(2-ヒドロキシエトキシ)フェニル]-2-ヒドロキシ-2-メチルプロパン-1-オン、2-メチル-1-[4-(メチルチオ)フェニル]-2-モルフォリノプロパン-1-オン、2-ベンジル-2-ジメチルアミノ-1-(4-モルフォリノフェニル)-ブタノン-1からな
る群から選ばれる1種または複数種であり、
前記アントラキノン系光開始剤は、2-t-ブチルアントラキノン、1-クロロアントラキノン、2-アミルアントラキノンの中から選ばれる1種または複数種であり、
前記の安息香酸エステル系光開始剤は、ベンゾイル安息香酸メチル及び/またはo-ベン
ゾイル安息香酸メチルであり、
前記のビシクロジケトン系化合物は、カンファーキノン及び/又はビスイミダゾールで
あることを特徴とする請求項1に記載の太陽電池用カプセル封入用粘着フィルム。
【請求項１６】
前記の第1粘着フィルム層粘着フィルム層と、前記の透明層の原料をそれぞれ調製した
後、押出機により流延成膜するステップ（1）と、
前記の透明層が位置する側に、可視光線が透明層を透過して前記の第1粘着フィルム層
に到達するように可視光灯が照射され、前記の第1粘着フィルム層の表面が架橋反応を促
進するステップ（2）と、
冷却後に牽引巻取し前記の太陽電池用カプセル封入用粘着フィルムを調製するステップ（3）と、
を含み、前記のステップを順次に実行する請求項1〜15のいずれか一項に記載の太陽電
池用カプセル封入用粘着フィルムの調製方法。
【請求項１７】
ステップ(1)では共押出流延機を用いて流延成膜することを特徴とする請求項16に記載
の調製方法。
【請求項１８】
ステップ(1)の加工温度が60〜110℃であることを特徴とする請求項16に記載の調製方法。
【請求項１９】
ステップ(3)において、3本ロールで定型した後に冷却巻取を行うことを特徴とする請求項16に記載の調製方法。
【請求項２０】
ステップ(3)における冷却温度は20〜50℃であることを特徴とする請求項16に記載の調
製方法。
【請求項２１】
太陽電池においての、請求項1〜15のいずれか一項に記載の太陽電池用カプセル封入用
粘着フィルムの応用。
【発明の詳細な説明】
【技術分野】
【０００１】
本発明は、太陽電池用カプセル封入用粘着フィルム及びその調製方法並びに応用に関する。
【背景技術】
【０００２】
白色粘着フィルムは、モジュール下層に使用可能であり、可視光及び近赤外光を反射することにより、モジュールパワーを向上させる目的を達成し、シングルガラスモジュール及びダブルガラスモジュールに応用することができる。モジュールの外観に対する要求は比較的に厳しいが、白色粘着フィルムについて、電池シート、バスバー、はんだテープまでオーバーフローしないとともに、しわ等の欠陥がないことが要求される。
【０００３】
従来技術においては、通常、以下のような技術案を採用して白色粘着フィルムの白色のオーバーフロー問題を解決する。
【０００４】
1、予め架橋により粘着フィルム部分を架橋させ、白色のオーバーフローを制御する目
的を達成する予め架橋プロセス。その欠点は、剥離性が劣り、モジュールがベーク熱に弱いという点である。
【０００５】
2、樹脂のメルトフローレートを低下させることにより白色のオーバーフロー発生の可
能性を低下させる低メルトフローレートプロセス。その欠点は、オーバーフローを制御する能力が最適ではなく、モジュールのフランジングが存在することである。
【０００６】
3、1層の不織布を複合することにより、白色の制限を達成する。
【０００７】
出願番号201710859687.8の特許発明には、3層構造の太陽電池カプセル封入用粘着フィ
ルム及びその調製方法が開示され、芯層に、モノアシルホスフィンオキサイド、ビスアシルホスフィンオキサイド、ベンゾインおよびそのアルキルエーテル、ジアルコキシアセトフェノン類、α-ヒドロキシアルキルフェノン類、α-アミノアルキルフェノン類、ベンゾフェノンとその誘導体、チオキサントンおよびその誘導体の中の1種類または複種の、UVA紫外光のみで架橋反応を誘発可能な光開始剤を添加する。しかしながら、UVAの波長は320〜400nmであり、硬化される材料がUV光遮断材である場合、具体的には、芯層中の顔料/フィラー(例えば二酸化チタン)はUVAに対してバリア作用があるため、UVAで顔料/フィラー
を含む芯層を照射すると、UVAが遮断され、透過能力が限られ、架橋反応の進展に影響を
及ぼし、架橋効果が悪くなり、同時に未架橋の小分子が多く残存して遊離状態となりモジュールの耐PID性能、スネイルトレイル（Snail Trail）の防止等の性能に影響を及ぼす。また、UVAは、人体へのダメージが大きく、UVAに長期間曝露されると発癌しやすく、使用者の安全操作に不利がある。
【発明の概要】
【０００８】
本発明が解決しようとする課題は、可視光により架橋反応を誘発可能で、且つ架橋効果が高い太陽電池用カプセル封入用粘着フィルム及びその調製方法並びに応用を提供することである。
【０００９】
上記課題を解決するために、本発明は以下のような技術案を用いる。
【００１０】
本発明は、電池シートに接する透明層と、前記の透明層に接する第1粘着フィルム層と
を有する太陽電池用カプセル封入用粘着フィルムを提供することを１つの目的とする。
【００１１】
前記の第1粘着フィルム層の原料の成分は、質量比が3〜25:1の樹脂と有色フィラーと、前記の樹脂と前記の有色フィラーとの全質量に対して0.1〜5%の架橋剤と、前記の樹脂と
前記の有色フィラーとの全質量に対して0.1〜1%の助架橋剤と、前記の樹脂と前記の有色
フィラーとの全質量に対して0.1〜1%のカップリング剤と、前述の樹脂と前記の有色フィ
ラートとの全質量に対して0.1〜1%の光安定剤と、前記の樹脂と前記の有色フィラーとの
全質量に対して0.1〜5%の光開始剤とを含み、前記の光開始剤は、可視光により架橋反応
を誘発可能なチタノセン系光開始剤、チオアクリドン/ヨードニウム塩系、有機過酸化物
系、ホウ酸塩/染料系、ヘキサアリールビスイミダゾール/染料系、クマリンケトン系/染
料系、ベンジルケタール系光開始剤、アセトフェノン系光開始剤、アントラキノン系光開始剤及びその誘導体、安息香酸エステル系光開始剤、ビシクロジケトン系化合物の中の1
種または複数種の組み合わせである。
【００１２】
本発明において、可視光は、波長400〜700nmの可視光である。
【００１３】
好ましくは、前記のチタノセン系光開始剤は、フッ素化ジフェニルチタノセン及び/又
はビス［2,6-ジフルオロ-3-（1H-ピロール-1-イル）フェニル］チタンである。
【００１４】
好ましくは、前記のチオアクリドン/ヨードニウム塩系は、N-ブチルチオアクリドン、N-プロピルチオアクリドン、N-ベンジルチオアクリドン、N-フェニルチオアクリドン、N-
メチルチオアクリドン、N-n-プロピル-4-メチルチオアクリドン、4-メチルチオアクリド
ン、4-メトキシチオアクリドン、N-n-プロピル-4-メトキシチオアクリドン、4-クロロチ
オアクリドン、N-n-プロピル-4-クロロチオアクリドンの中から選ばれる1種または複数種である。
【００１５】
好ましくは、前記の有機過酸化物系は、ペルオキシ結合（-O-O-）の解離エネルギーが125〜210kJ/molの化合物である。このような化合物は、新しい基を導入する又は分光増感
を行うことにより可視光開始剤となり得るが、新しい基の導入及び分光増感は通常な手段を採用すればよい。前記の有機過酸化物系は、例えば、以下のような構造式で表される化合物である。
【００１６】
【化１】
2021513743.tif 000002
【００１７】
好ましくは、前記のホウ酸塩/染料系が、カチオン染料とテトラヒドロキシホウ素のア
ルカリ金属塩によって形成されたイオン錯体と、カチオン染料とトリアリール-アルキル
ホウ素のアルカリ金属塩によって形成されたイオン錯体と、カチオン染料とジアリール-
ジアルキルホウ素のアルカリ金属塩によって形成されたイオン錯体の中から選ばれる1種
または複数種である。染料カチオンは、例えば、以下のような構造式で表される化合物である。
【００１８】
【化２】
2021513743.tif 000003
【００１９】
【化３】
2021513743.tif 000004
【００２０】
【化４】
2021513743.tif 000005
【００２１】
有機ホウ素アニオンは、(C6H5)3B-C4H9、(CH3-C6H5)3B-C4H9、(C6H5)3B-(C4H9)2である。
【００２２】
好ましくは、前記のヘキサアリールビスイミダゾール/染料系は、フリーラジカル光イ
メージングシステムにおいては開始剤として用いられており、サーモトロピック及び光誘起変化化合物である。例えば、ヘキサアリールビスイミダゾールは2,3,5-トリアリールイミダゾールダイマー(HABI`S)であり、染料は以下のような構造式で表される化合物であってもよい。
【００２３】
【化５】
2021513743.tif 000006
【００２４】
【化６】
2021513743.tif 000007
【００２５】
好ましくは、前記のクマリンケトン系/染料系は、He-Cdレーザー(441.6nm)に対して敏
感であり、アルゴンイオンレーザー(488nm、514nm)の光照射下では光架橋および光重合の高効率開始剤である。クマリンケトン系染料(KC)は、賦活剤又は共開始剤と共に用いられる。例えば、マリンケトン系染料は通常のクマリンケトンであってもよく、賦活剤は以下のような構造式で表される化合物であってもよい。
【００２６】
【化７】
2021513743.tif 000008
【００２７】
【化８】
2021513743.tif 000009
【００２８】
好ましくは、前記のベンジルケタール系光開始剤はベンジルジメチルケタールである。
【００２９】
好ましくは、前記アセトフェノン系光開始剤は、アセトフェノン、2,2-ジメトキシ-2-
フェニルアセトフェノン、2,2-ジエトキシ-2-フェニルアセトフェノン、1,1-ジクロロア
セトフェノン、1-ヒドロキシアセトフェノン、1-ヒドロキシシクロヘキシルフェニルケトン、2-ヒドロキシ-2-メチル-1-フェニルプロパン-1-オン、1-(4-イソプロピルフェニル)-2-ヒドロキシ-2-メチルプロパン-1-オン、1-[4-(2-ヒドロキシエトキシ)フェニル]-2-ヒ
ドロキシ-2-メチルプロパン-1-オン、2-メチル-1-[4-(メチルチオ)フェニル]-2-モルフォリノプロパン-1-オン、2-ベンジル-2-ジメチルアミノ-1-(4-モルフォリノフェニル)-ブタノン-1の中から選ばれる1種または複数種である。
【００３０】
好ましくは、前記のアントラキノン系光開始剤は、2-t-ブチルアントラキノン、1-クロロアントラキノン、2-アミルアントラキノンの中から選ばれる1種または複数種である。
【００３１】
好ましくは、前記の安息香酸エステル系光開始剤は、ベンゾイル安息香酸メチル及び/
またはo-ベンゾイル安息香酸メチルであるのが好ましい。
【００３２】
好ましくは、前記のビシクロジケトン系化合物は、カンファーキノン及び/又はビスイ
ミダゾールである。
【００３３】
好ましくは、前記の第1粘着フィルム層における前記の樹脂と前記の有色フィラーとの
質量比は3〜5:1である。
【００３４】
好ましくは、前記の太陽電池用カプセル封入用粘着フィルムは前記のバックシート又はガラスに接する第2粘着フィルム層をさらに含む。
【００３５】
さらに好ましくは、前記の太陽電池用カプセル封入用粘着フィルムは前記の第1粘着フ
ィルム層と前記の第2粘着フィルム層との間に設けられた1層又は多層の第3粘着フィルム
層をさらに含む。
【００３６】
本発明において、第1粘着フィルム層、第2粘着フィルム層及び透明層は、1層に限定さ
れず、同一の処方の多層であってもよい。第3粘着フィルム層は、従来処方を採用する粘
着フィルム層であってもよい。
【００３７】
さらに好ましくは、前記の第2粘着フィルム層の原料は、質量比15〜25:1の樹脂と有色
フィラーとを含む。
【００３８】
より好ましくは、前記の第2粘着フィルム層の原料は、前記の樹脂と前記の有色フィラ
ーとの全質量に対して0.1〜5%の架橋剤と、前記の樹脂と前記の有色フィラーとの全質量
に対して0.1〜1%の助架橋剤と、前記の樹脂と前記の有色フィラーとの全質量に対して0.1〜1%のカップリング剤と、前述の樹脂と前記の有色フィラーとの全質量に対して0.1〜1%
の光安定剤とをさらに含む。
【００３９】
本発明における第2粘着フィルム層は白色層であってもよいが、白色フィラーの添加量
が第1粘着フィルム層に対して少ないため、第2粘着フィルム層は、バックシートやガラスとの接着性を良好に維持し、同時に、第2粘着フィルム層と第1粘着フィルム層との全体の厚さが大きく、反射率が高く、パワーが大幅に向上する。
【００４０】
好ましくは、前記の透明層の厚さは20〜60μmである。透明層の厚さが厚すぎると、白
色のオーバーフローを阻止できるが、太陽電池のパワーへの影響があり、一方、透明層が薄すぎると、白色のオーバーフローを阻止する能力に限界がある。
【００４１】
本発明において、透明層の存在により、粘着フィルム物性が二酸化チタン粉末の添加や予め架橋層の存在で著しく変化せず、電池シートとの剥離力、表面硬度等も著しく変化しない。
【００４２】
好ましくは、前記の透明層の原料の成分は、樹脂、前記の樹脂の質量に対して0.1〜5%
の架橋剤と、前記の樹脂の質量に対して0.1〜1%の助架橋剤と、前記の樹脂の質量に対し
て0.1〜1%のカップリング剤と、前述の樹脂の質量に対して0.1〜1%の光安定剤とを含む。
【００４３】
好ましくは、前記の樹脂はEVA、POE、PVBの中から選ばれる1種または複数種である。
【００４４】
本発明において、第1粘着フィルム層、第2粘着フィルム層と透明層における樹脂は、同一の樹脂であってもよく、異なる樹脂であってもよい。
【００４５】
好ましくは、前記の有色フィラーは、二酸化チタン粉末、炭酸カルシウム、シリカ、酸化アルミニウム、亜鉛二酸化チタン、カーボンブラック、クロムイエロー、酸化クロムグリーン、紺青、アルミニウム粉末、または銅粉の中から選ばれる1種または複数種である
。
【００４６】
本発明において、第1粘着フィルム層、第2粘着フィルム層における有色フィラーは、同一な有色フィラーであってもよく、異なる有色フィラーであってもよい。
【００４７】
さらに好ましくは、本発明における有色フィラーは白色フィラーである。
【００４８】
前記の架橋剤は、t-ブチルパーオキシ-2-エチルヘキシルカーボネート、ｔ-ブチルパーオキシ-イソプロピルカーボネート、ジベンゾイルペルオキシド、ジクミルパーオキサイ
ド、2,5-ジメチル-2,5-ビス(t-ブチルパーオキシ)ヘキサン、シクロヘキサノンペルオキ
シド、t-ブチルヒドロペルオキシド、t-ブチルパーオキシベンゾエート、t-ブチルパーオ
キシアセテート、ジ(4-t-ブチルシクロヘキシル)パーオキシジカーボネート、t-ブチルパーオキシ-3,5,5-トリメチルヘキサノエート、トリアリルイソシアネートの中から選ばれ
る1種または複数種である。
【００４９】
本発明において、第1粘着フィルム層、第2粘着フィルム層及び透明層における架橋剤は、同じであってもよく、異なっていてもよい。
【００５０】
好ましくは、前記の助架橋剤は、トリメチロールプロパントリアクリレート、2-トリメチロールプロパンテトラアクリレート、エトキシ化トリメチロールプロパントリアクリレート、エトキシ化トリメチロールプロパントリアクリレート、プロポキシ化トリメチロールプロパントリアクリレートの中から選ばれる1種または複数種である。
【００５１】
本発明において、第1粘着フィルム層、第2粘着フィルム層と透明層における助架橋剤は、同じであってもよく、異なっていてもよい。
【００５２】
好ましくは、前記のカップリング剤は、3-メタクリロキシプロピルメチルトリメトキシシラン、3-グリシジルプロピルトリメトキシシラン、ビニルトリメトキシシラン、3-アミノプロピルトリエトキシシラン、ビニルトリメトキシシランの中から選ばれる1種又は複
数種である。
【００５３】
本発明において、第1粘着フィルム層、第2粘着フィルム層と透明層におけるカップリング剤は、同じであってもよく、異なっていてもよい。
【００５４】
好ましくは、前記の光安定剤は、ビス(2,2,6,6-テトラメチル-4-ピペリジニル)セバケ
ート、ポリコハク酸(4-ヒドロキシ-2,2,6,6-テトラメチル-1-ピペリジンエタノール)エステル、ポリ-{[6-[（1,1,3,3-テトラメチルブチル)-イミノ]-1,3,5-トリアジン-2,4-ジイ
ル][2-（2,2,6,6-テトラメチルピペリジニル)-窒素基]- ヘキシリデン-[4-（2,2,6,6-テ
トラメチルピペリジニル)-アミノ]｝の中から選ばれる1種又は複数種である。
【００５５】
本発明において、第1粘着フィルム層、第2粘着フィルム層と透明層における光安定剤は、同じであってもよく、異なっていてもよい。
【００５６】
本発明は、順次に実行する以下のステップを含む太陽電池用カプセル封入用粘着フィルムの調製方法を提供することをもう一つの目的とする。
【００５７】
前記の第1粘着フィルム層の原料と前記の透明層の原料をそれぞれ調製した後、押出機
により流延成膜するステップ（1）と、
前記の透明層が位置する側に、可視光線が透明層を透過して前記の第1粘着フィルム層
に到達するように可視光灯が照射され、前記の第1の粘着フィルム層の表面を架橋反応さ
せることを促進するステップ（2）と、
冷却後に牽引巻取することにより前記の太陽電池用カプセル封入用粘着フィルムを調製するステップ（3）と、を有する。
【００５８】
好ましくは、ステップ(1)では共押出流延機を用いて流延成膜する。
【００５９】
好ましくは、ステップ(1)の加工温度が60〜110℃である。
【００６０】
好ましくは、ステップ(3)で、3本ロールで定型した後に冷却巻取を行う。
【００６１】
好ましくは、ステップ(3)での冷却温度は20〜50℃である。
【００６２】
本発明は、太陽電池においての前記の太陽電池用カプセル封入用粘着フィルムの応用を提供することを三つ目の目的とする。
【００６３】
上記技術案を実施するため、本発明は従来技術と比較して以下の利点がある。
【００６４】
本発明は、可視光により架橋反応を誘発可能な光開始剤を用いることにより、第1粘着
フィルム層を可視光で架橋させることができ、透明層と第1粘着フィルム層における材料
は可視光に対するバリア性が小さく、概ね25%程度の可視光が透明層と第1粘着フィルム層を透過可能であるため、本発明の架橋システムにおける表面及び深層の反応はより十分となり、予め架橋効果に優れ、架橋系に残存する小分子が少なく、さらに本発明の白色オーバーフローを防止する効果が一層良好となる。また、可視光が人体にとってより安全である。
【発明を実施するための形態】
【００６５】
以下、本発明を具体的な実施例によりさらに詳細に説明するが、本発明は以下の実施例に限定されるものではない。実施例で採用する実施条件は、具体的に使用する際の異なる要求に応じてさらに調整可能であり、明示されていない実施条件は、当業における従来条件である。当業者にとって、創造的な労働を出さないという前提で得られる全てのその他の実施例は、本発明の保護範囲に属する。
【００６６】
実施例1
透明層の厚さは50μmであり、その原料組成は、EVA:100kg、t-ブチルパーオキシ-2-エ
チルヘキシルカーボネート:0.6kg、トリアリルイソシアネート:0.8kg、トリメチロールプロパントリアクリレート:0.6kg、3-メタクリロキシプロピルメチルトリメトキシシラン:0.5kg、ビス(2,2,6,6-テトラメチル-4-ピペリジニル)セバケート:0.2kgである。
【００６７】
第1粘着フィルム層の厚さは300μmであり、その原料組成は、EVA:82kg、二酸化チタン
粉末:18kg、t-ブチルパーオキシ-2-エチルヘキシルカーボネート:0.5kg、2-ヒドロキシ-2-メチル-1-フェニルプロパノン:1.2kg、トリアリルイソシアネート:0.7kg、トリメチロールプロパントリアクリレート:0.5kg、3-メタクリロキシプロピルメチルトリメトキシシラン:0.4kg、ビス［2,6-ジフルオロ-3-（1H-ピロール-1-イル）フェニル］チタン:0.3kg、
ビス(2,2,6,6-テトラメチル-4-ピペリジニル)セバケート:0.3kgである。
【００６８】
第2粘着フィルム層の厚さは50μmであり、その原料組成は、EVA:94kg、二酸化チタン粉末:6kg、t-ブチルパーオキシ-2-エチルヘキシルカーボネート:0.8kg、トリアリルイソシ
アネート:0.9kg、トリメチロールプロパントリアクリレート:0.4kg、3-メタクリロキシプロピルメチルトリメトキシシラン:0.5kg、ビス(2,2,6,6-テトラメチル-4-ピペリジニル)
セバケート:0.6kgである。
【００６９】
調製方法は下記通りである。
ステップ（1）:第1粘着フィルム層と、第2粘着フィルム層と、透明層との原料をそれぞれ均一に混合した後、共押出流延機で可塑化してT型ダイスを介して押出し流延成膜させ
、加工温度を80℃とした。
【００７０】
ステップ（2）:ダイヘッドから押出された後、透明層が位置する側に、可視光線が透明層1を透過して第1粘着フィルム層に到達するように可視光灯が照射された。ダイヘッドから出た直後なので、製品は溶融状態にあり、温度が高く、可視光灯が照射された後、第1
粘着フィルム層の表面にある光開始剤によるフリーラジカルの生成を促し、さらにフリーラジカルにより第1粘着フィルム層の表面での架橋反応を誘発して予め架橋層を形成した
。
【００７１】
ステップ(3):ステップ(2)で処理された製品を3本ロールで定型し、次に、20℃で冷却した後、牽引巻取することにより太陽電池用カプセル封入用粘着フィルムを調製した。
【００７２】
実施例2
実施例2は、実施例1とほぼ同様であるが、第1粘着フィルム層、第2粘着フィルム層、透明層における樹脂は、いずれもPOEを採用した点が異なっている。
【００７３】
実施例3
実施例3は、実施例2とほぼ同様であるが、第2粘着フィルム層中の光開始剤がN-ブチル
チオアクリドンである点が異なっている。
【００７４】
実施例4
実施例4は、実施例2とほぼ同様であるが、第2粘着フィルム層中の光開始剤がホウ酸塩/染料系であり、そのホウ酸塩/染料系の有機ホウ素アニオンが(C6H5)3B-C4H9であり、そのホウ酸塩/染料系の染料カチオンが以下の下記式で表されるものである点が異なっている
。
【００７５】
【化９】
2021513743.tif 000010
【００７６】
実施例5
実施例5は、実施例2とほぼ同様であるが、第2粘着フィルム層中の光開始剤が2,2-ジメ
トキシ-2-フェニルアセトフェノンである点が異なっている。
【００７７】
実施例6
実施例6は、実施例1とほぼ同様であるが、透明層の厚さは60μmである点が異なってい
る。
【００７８】
実施例7
実施例7は、実施例1とほぼ同様であるが、透明層の厚さは40μmである点が異なってい
る。
【００７９】
実施例8
実施例8は、実施例1とほぼ同様であるが、透明層の厚さは20μmである点が異なってい
る。
【００８０】
実施例9
実施例9は、実施例1とほぼ同様であるが、第1粘着フィルム層の原料中のEVAが75kg、二酸化チタン粉末が25kgである点が異なっている。
【００８１】
実施例10
実施例10は、実施例1とほぼ同様であるが、第1粘着フィルム層の原料中のEVAが83kg、
二酸化チタン粉末が17kgである点が異なっている。
【００８２】
実施例11
実施例11は、実施例1とほぼ同様であるが、第1粘着フィルム層の原料中の光開始剤の添加量は2kgであり、その中、2-ヒドロキシ-2-メチル-1-フェニルプロパノン:1.6kg、ビス
［2,6-ジフルオロ-3-（1H-ピロール-1-イル）フェニル］チタン:0.4kgである点が異なっ
ている。
【００８３】
実施例12
実施例12は、実施例1とほぼ同様であるが、第1粘着フィルム層の原料中の光開始剤の添加量は3kgであり、その中、2-ヒドロキシ-2-メチル-1-フェニルプロパノン:2.4kg、ビス
［2,6-ジフルオロ-3-（1H-ピロール-1-イル）フェニル］チタン:0.6kgである点が異なっ
ている。
【００８４】
実施例13
実施例13は、実施例1とほぼ同様であるが、第1粘着フィルム層の原料中の光開始剤の添加量は5kgであり、その中、2-ヒドロキシ-2-メチル-1-フェニルプロパノン:4kg、ビス(2,6-ジフルオロ-3-ピロールフェニル)チタノセン:1kgである点が異なっている。
【００８５】
実施例14
実施例14は、実施例1とほぼ同様であるが、第1粘着フィルム層の原料中の光開始剤の添加量は0.5kgであり、その中、2-ヒドロキシ-2-メチル-1-フェニルプロパノン:0.4kg、ビ
ス［2,6-ジフルオロ-3-（1H-ピロール-1-イル）フェニル］チタン:0.1kgである点が異な
っている。
【００８６】
実施例15
実施例15は、実施例1とほぼ同様であるが、第2粘着フィルム層中のEVAが94kg、二酸化
チタン粉末が6kgである点が異なっている。
【００８７】
実施例16
実施例16は、実施例1とほぼ同様であるが、第2粘着フィルム層中のEVAが96kg、二酸化
チタン粉末が4kgである点が異なっている。
【００８８】
実施例17
実施例17は、実施例1とほぼ同様であるが、第1粘着フィルム層の厚さが350μmであり、第2粘着フィルム層を含まない点が異なっている。
【００８９】
実施例18
実施例18は、実施例1とほぼ同様であるが、第1粘着フィルム層と第2粘着フィルム層と
の間に、厚さ50μmの通常の第3白色粘着フィルム層が設けられた点が異なっている。
【００９０】
比較例1
比較例1は、実施例1とほぼ同様であるが、透明層の厚さは70μmである点が異なってい
る。
【００９１】
比較例2
比較例2は、実施例1とほぼ同様であるが、透明層の厚さは10μmである点が異なってい
る。
【００９２】
比較例3
比較例3は、実施例1とほぼ同様であるが、第1粘着フィルム層中のEVAが90kg、二酸化チタン粉末が10kgである点が異なっている。
【００９３】
比較例4
比較例4は、実施例1とほぼ同様であるが、光開始剤が2-メチル-1-[4-(メチルチオ)フェニル]-モルフォリノプロパン-1-オン(IRGACURE(登録商標)907)であり、調製の際にUVAを
採用して照射架橋を行う点が異なっている。
【００９４】
各実施例及び比較例の実験データを表1に示す。
【００９５】
本発明における架橋度、剥離力、反射率の測定方法は、GB/T29848-2013(国標「太陽光
発電モジュールのカプセル封入用エチレン-酢酸ビニル共重合体(EVA)粘着フィルム」)を
参照する。モジュールパワー、耐PID性能、スネイルトレイルを防止する性能の測定方法
は、IEC61215標準を参照する。
【００９６】
【表１−１】
2021513743.tif 000011
【表１−２】
2021513743.tif 000012
【表１−３】
2021513743.tif 000013
【表１−４】
2021513743.tif 000014
【表１−５】
2021513743.tif 000015
【表１−６】
2021513743.tif 000016
【００９７】
備考:表中の「モジュール」とは、太陽電池を意味する。
【００９８】
以上に、本発明について詳細に説明したが、その目的は、この技術を熟知する人々が本発明の内容を理解でき、それに応じて実施することであり、これによって本発明の保護範囲を限定できない。本発明の精神的な実質によってなされるすべての等しい変化または修正は、本発明の保護範囲内に属するべきである。
【手続補正書】
【提出日】令和2年8月6日(2020.8.6)
【手続補正１】
【補正対象書類名】明細書
【補正対象項目名】００８６
【補正方法】削除
【補正の内容】
【手続補正２】
【補正対象書類名】明細書
【補正対象項目名】００８７
【補正方法】変更
【補正の内容】
【００８７】
実施例15
実施例15は、実施例1とほぼ同様であるが、第2粘着フィルム層中のEVAが96kg、二酸化
チタン粉末が4kgである点が異なっている。
【手続補正３】
【補正対象書類名】明細書
【補正対象項目名】００８８
【補正方法】変更
【補正の内容】
【００８８】
実施例16
実施例16は、実施例1とほぼ同様であるが、第1粘着フィルム層の厚さが350μmであり、第2粘着フィルム層を含まない点が異なっている。
【手続補正４】
【補正対象書類名】明細書
【補正対象項目名】００８９
【補正方法】変更
【補正の内容】
【００８９】
実施例17
実施例17は、実施例1とほぼ同様であるが、第1粘着フィルム層と第2粘着フィルム層と
の間に、厚さ50μmの通常の第3白色粘着フィルム層が設けた点が異なっている。
【手続補正５】
【補正対象書類名】明細書
【補正対象項目名】００９６
【補正方法】変更
【補正の内容】
【００９６】
【表１−１】
2021513743.tif 000017
【表１−２】
2021513743.tif 000018
【表１−３】
2021513743.tif 000019
【表１−４】
2021513743.tif 000020
【表１−５】
2021513743.tif 000021
【表１−６】
2021513743.tif 000022
【国際調査報告】
2021513743.tif 000023
2021513743.tif 000024
2021513743.tif 000025
2021513743.tif 000026